(57)【特許請求の範囲】
【請求項１】
次に示す染料Ａ〜Ｃを含むことを特徴とする、映像モニターのコントラスト及び色を向上させるバンドパスフィルタ。
染料Ａ：４７０ｎｍ＜λａ＜５１０ｎｍの波長領域に入る吸収ピーク（λａ）を有し、当該吸収ピーク（λａ）の吸収バンド幅が３０ｎｍから８０ｎｍの範囲内である染料。
染料Ｂ：５５０ｎｍ＜λｂ＜６１０ｎｍの波長領域に入る吸収ピーク（λｂ）を有し、当該吸収ピーク（λｂ）の吸収バンド幅が３０ｎｍから８０ｎｍの範囲内である染料。
染料Ｃ：λｃ＞６５０ｎｍの波長領域に入る吸収ピーク（λｃ）を有し、当該吸収ピーク（λｃ）の吸収バンド幅が３０ｎｍから８０ｎｍの範囲内である染料。
【請求項２】
染料Ａ〜Ｃが高分子マトリックス中に均一に含まれている請求項１記載のバンドパスフィルタ。
【請求項３】
内側面と外側面とを有し、該内側面が蛍光体層を含む表面板と、該表面板の外側表面上に設けられた半透明フィルタを有し、前記フィルタが、請求項１または２に記載のフィルタであることを特徴とするカラーディスプレイ装置。
【請求項４】
内側面と外側面とを有し、該内側面が蛍光体層を含む表面板と、該表面板の外側面を覆うように形成された半透明フィルタを有し、前記フィルタが、請求項１に記載のフィルタであることを特徴とするカラーディスプレイ装置。
【請求項５】
プラズマディスプレイ装置からなる、請求項３又は４に記載カラーディスプレイ装置。
【請求項６】
高分子マトリックス中に均一に含まれた、次に示す染料Ａと、染料Ｂと、ローダミン１０１と、ルクソールファーストブルー  ＭＢＳＮとを有することを特徴とする映像モニターのコントラスト及び色を向上させるバンドパスフィルタ。
染料Ａ：４７０ｎｍ＜λａ＜５１０ｎｍの波長領域に入る吸収ピーク（λａ）を有し、当該吸収ピーク（λａ）の吸収バンド幅が３０ｎｍから８０ｎｍの範囲内である染料。
染料Ｂ：５５０ｎｍ＜λｂ＜６１０ｎｍの波長領域に入る吸収ピーク（λｂ）を有し、当該吸収ピーク（λｂ）の吸収バンド幅が３０ｎｍから８０ｎｍの範囲内である染料。
【請求項７】
前記高分子マトリックスの重量あたり、０．４０〜０．６０重量％の染料Ａと、０．２０〜０．３５重量％の染料Ｂと、０．０５〜０．２５重量％のローダミン１０１と、０．１０〜１．５重量％のルクソールファーストブルー  ＭＢＳＮとを含む、請求項６に記載バンドパスフィルタ。
【請求項８】
内側面と外側面とを有し、該内側面が蛍光体層を含む表面板と、該表面板の外側面上に設けられた半透明フィルタを有し、前記半透明フィルタが、高分子マトリックス中に、次に示す染料Ａと、染料Ｂと、ローダミン１０１と、ルクソールファーストブルー  ＭＢＳＮとを含むことを特徴とするカラーディスプレイ装置。
染料Ａ：４７０ｎｍ＜λａ＜５１０ｎｍの波長領域に入る吸収ピーク（λａ）を有し、当該吸収ピーク（λａ）の吸収バンド幅が３０ｎｍから８０ｎｍの範囲内である染料。
染料Ｂ：５５０ｎｍ＜λｂ＜６１０ｎｍの波長領域に入る吸収ピーク（λｂ）を有し、当該吸収ピーク（λｂ）の吸収バンド幅が３０ｎｍから８０ｎｍの範囲内である染料。
【請求項９】
内側面と外側面とを有し、該内側面が蛍光体層を含む表面板と、該表面板の外側面を覆うように形成された半透明フィルタを有し、前記フィルタが、高分子マトリックス中に、フルオレセインアミン異性体１と、フロキシンＢと、スルフォローダミン１０１と、ルクソールファーストブルー  ＭＢＳＮとを含むことを特徴とするカラーディスプレイ装置。
【発明の詳細な説明】
【０００１】
【発明の属する技術分野】
本発明は、映像ディスプレイ装置及びその類似製品用の、マルチプルバンドパスフィルタを含めたフィルタに関するものである。特に、本発明は、カラー映像（ビデオ）ディスプレイ装置用の、特定の染料の組合せを含むフィルタに関するものである。
【０００２】
【従来の技術】
映像ディスプレイ装置は、テレビ、コンピューター、ビデオゲーム機などの製品において、今日では広く用いられている。これらの多くは、概ね、電子銃から放出された電子が蛍光スクリーンに衝突し、広い波長域、テレビやコンピューターのモニター等の一般のディスプレイ装置については通常は可視光域にわたって電子のエネルギーを光エネルギーに変換することで画像が作られる真空管ディスプレイ装置である陰極線管（ＣＲＴ）を使用している。ＣＲＴは、モノクロ（単色）のものもあるし、多色、典型的には赤、緑、青の三原色で画像を作るカラーディスプレイ装置もある。
【０００３】
映像ディスプレイ装置に共通の問題は、この装置から見る人に向けて反射される光であり、これが一般に見る人の目を疲れさせる。この反射光は、スクリーンの表面（典型的にはガラス表面）で反射する周囲光と、スクリーンの裏の蛍光体で反射する周囲光の両方からなる。この反射光をなくし、又は低減するために、これまで幾つかの試みがなされてきた。米国特許第４，９８９，９５３号は、その第２欄第１３行から第３欄第２２行において、これらの以前の試みのいくつかと、それらに関連する問題を述べている。しかしながら、これらの試みの大部分は、単色ディスプレイモニターからのギラギラした光（glare）を低減することに成功しただけである。
【０００４】
カラーディスプレイについては、反射光を低減するための以前の試みのひとつに、例えば、中性濃度フィルタの使用がある。中性濃度フィルタ、すなわち減衰器は、波長に無関係に一定の減衰を起こすように設計されている。例えば、ジェフ・ヘック（Jeff  Hecht）著「レーザーガイドブック（The  Laser  Guide  Book）」第２版、マグロウヒル社、ニューヨーク（McGraw-Hill, Inc.,New York）、１９９２、第７９ページを参照されたい。このようなフィルタは、適当な媒体における銀又はグラファイト粒子のコロイド懸濁系からなり、モニター表面に付着する。このタイプのフィルタは、それを通過する光の一部を、波長に無関係に透過する。実際、中性濃度フィルタは、他により良い手段がないため、現行のカラーＣＲＴディスプレイの生産において広く用いられている。しかしながら、これらのフィルタは、画像の明るさを低減してしまうという難点を有している。
【０００５】
もう一つの解決法は、決められた波長を吸収する複数の異なる着色板を用いることによる、選択的濾光を利用することである。しかしながら、これでは、各蛍光体要素ごとに異なったカラーフィルタを用いなければならないという不利益を被る。透過したい赤、緑、青だけを透過するために幾つかのフィルタ材料を組合せることは、一般的に、異なるフィルタ材料をつなげるために、透過したい波長の一部が吸収されてしまうという結果となる。これは、最終的に透過される赤、緑、青の量を減らしてしまう。
さらにもう一つの解決法は、中性濃度フィルタと反射防止被膜の組合わせを含むものである。これは、反射光を削減するが、同時に画像の明るさも減少させる。
【０００６】
米国特許第５，１２１，０３０号は、選択的に吸収する染料着色剤を含有する、空間的に隔てられた多数の区域を有する透明基体を含む吸収フィルタを開示している。これは、異なった染料成分を含む空間的に隔てられた複数の区域を必要とするため、このフィルタの構造はかなり複雑で、大量に生産するのは難しい。
【０００７】
上記した米国特許第４，９８９，９５３号は、単色のディスプレイにカラーフィルタを用いることを提唱している。例えば、マゼンタ色のカラーフィルタが緑色蛍光体を有するＣＲＴに用いられ、青色カラーフィルタがこはく色のＣＲＴに用いられている。しかしながら、この着想は、カラーディスプレイにはあまり有効ではない、なぜならば、例えば、青色のフィルタは、そのフィルタのスペクトル特性に応じて、赤及び／又は緑を遮断するからである。米国特許第４，９８９，９５３号が開示している他のすべてのカラーフィルタについても同じ問題がある。もしこのようなフィルタがフルカラーのディスプレイに使用されたら、結果として生ずる表示色は激しくゆがめられてしまう。このため、米国特許第４，９８９，９５３号は、多色や白黒のディスプレイには、中性濃度又は灰色フィルタが使用されなければならないことを示唆している。しかし、この解決法は、前述したように、ディスプレイの明るさを減少させる。中性濃度フィルタは透過したい光のかなりの量を吸収するため、中性濃度フィルタを使用しているディスプレイは、強い光を出すことが可能でなければならない。これが、ディスプレイ用途に極度に明るい蛍光体を開発する理由の一つであった。しかし、このような明るい蛍光体はディスプレイの価格を大きく増加させる。
【０００８】
徐々に普及してきている別種の視覚ディスプレイ装置は、プラズマディスプレイパネル（ＰＤＰ）だといってよい。単色表示動作の基本的な仕組みは比較的簡単である。ヘリウム、ネオン、アルゴン、キセノン等の不活性ガス、又はこれらの混合物が、ガラスで囲まれた領域に密封して封入され、このガスをイオン化する高い電圧をかけて、プラズマを発生させる。プラズマディスプレイではカラー表示動作も成し遂げることができる。このような動作は、プラズマの色の輝きを直接利用するというよりは、プラズマ放電によって発生した紫外光を利用する。従って、カラー表示動作においては、蛍光体はプラズマ放電の近くに配置される。プラズマによって発生した紫外光が蛍光体に当たり、表示のための可視光を発生させる。プラズマディスプレイパネルは、ガスディスプレイパネルとしても知られており、広い視野角、自己発光による見やすいディスプレイ、薄い形状などの特長を持っている。これらの有利な点は、高品質テレビへの、ガス放電ディスプレイパネルの使用の増大を促進してきた。ＰＤＰの厳密な構造は本発明の主要点ではなく、本発明のフィルタは、厳密な形状によらず、どのようなカラーＰＤＰに対しても有用であると考えられる。この分野において通常の技術を有する者であれば、本発明のフィルタをどのようなＰＤＰ装置にも使用することができるであろう。
【０００９】
残念ながら、いろいろなディスプレイ製造業者によって現在開発されつつあるプラズマディスプレイは、まだ、充分に高い明るさ及び、赤、緑、及び青色の充分に高い透過率を持っていない。従って、中性濃度フィルタは、ディスプレイの明るさをさらに減少させてしまうため、プラズマディスプレイ用途には、色及びコントラストの向上に効果的に使用されることはできない。その上、蛍光体の小画素が相互に極めて接近しているため、選択されていない蛍光体領域の励起を防止する物理的なバリアが必要である。従って、ディスプレイ装置からトゥルー（truer）カラーで発光をするためには、円形偏光のコントラスト向上フィルタのような極めて高価な装置が用いられる。
【００１０】
このように、ＣＲＴやプラズマディスプレイパネルの様々な用途及び可能性のある用途を考慮して、この産業では、画像の明るさ及び解像度を著しく犠牲にすることなしに、総体的な色を増大し、コントラスト及び色の向上を増進するとともに、ディスプレイ装置からの反射光を効果的に低減する、何らかの装置又は仕組みを持つという要求がある。
【００１１】
【発明が解決しようとする課題】
従って、本発明の目的は、このようなディスプレイから反射される光を低減する、カラーディスプレイ用のフィルタを提供することである。
本発明の他の目的は、画像の明るさを著しく犠牲にすることなしに、カラーディスプレイモニターの画像のコントラスト及び色を向上させる特定の染料の組合せを含むフィルタを提供することである。
本発明のさらに他の目的は、三原色、すなわち赤、緑、青に対して特に適用するようにスペクトル同調されたカラーディスプレイ用のマルチプルバンドパスフィルタを提供することである。
本発明の他の目的及び利点は、以下の説明及び実施例から、この分野の技術を有する者に明白にされる。
【００１２】
【課題を解決するための手段】
上記の目的の１つ又は２つ以上は、本発明における、種々の方法でディスプレイモニター表面に付着でき、画像の明るさ及び解像度に著しい悪影響をおよぼすことなく、画像のコントラスト及び色を向上させる、スペクトル同調されたバンドパスフィルタの提供によって達成される。本発明のフィルタは、支えなしで自立し、ディスプレイモニターの前に配置されることも可能である。また、本発明のフィルタは、電磁波スペクトルの予め定められた原色の波長を実質的に選択的に透過するとともに、上記予め定められた原色の波長以外を選択的に吸収するようにした染料のコンビネーションからなる染料の組合せ（set）から構成される。かかる染料は、適当な透明基体上にあって、それがさらにモニター表面に付着されてもよいし、または、代わりに、例えばスプレーコート法等の適当な方法で、モニター表面に直接析出させてもよい。かかる染料又は染料の組合せは、透明な高分子マトリックス中に均一に混合されることが好ましい。
【００１３】
「スペクトル同調された」という言葉は、予め定められた原色の、かなり選択的な透過（５０％以上）を言う。「透明」という言葉は、ＣＲＴ、プラズマディスプレイなどのテレビのディスプレイ装置のような通常の場合は可視光である、電磁スペクトルの光の７０％以上の透過を言う。このような場合、原色は、赤、緑、青である。
さらに、本発明のバンドパスフィルタは、それぞれの波長における通過窓のスペクトルバンド幅を同調し、これによってＣＲＴやＰＤＰにおいてより鮮明で現実に近い色を可能とすることにより、色域を拡大することを可能とする。これは、現在の視覚表示技術より大きく進歩した点である。
【００１４】
また、本発明のバンドパスフィルタは、リモートコントロール装置の動作に支障をきたす、電磁誘導及び赤外線放射からＰＤＰを遮蔽する。
さらに、要望があれば、本発明のコントラスト及び色向上フィルタの表面に、適当な反射防止被膜を形成してもよい。この場合、反射防止被膜は、物理的、化学的、及び光学的に、本発明のフィルタ特性に影響を及ぼさないように選択されるべきである。好適な反射防止被膜は、例えば、米国特許第５，１７８，９５５号に記載されている。
【００１５】
【発明の実施の形態】
本発明は、カラーディスプレイ装置の反射光から原色以外の色を実質的に吸収して原色の透過を実質的に向上させ、利用者に対して画像のコントラストと色を改善するスペクトル同調マルチプルバンドパスフィルタ（ノッチフィルタ）を開示する。このフィルタは、原色に対して著しい影響を及ぼすことなく原色でない色を大幅に吸収する、特定の適当な染料の組合せを含んでいる。
ディスプレイ装置のスクリーンのコントラストは、一般的に、「コントラスト比」という用語で定義される。コントラスト比Ｃは、一般的に、式（１）によって定義される。
【００１６】
【化１】
0003879403.tif 000002
【００１７】
ここで、Ｔは波長λの関数としての基体の透過率、Ｓは人間の目のスペクトル感度関数、ＩpとＩaは、それぞれ、ディスプレイの光源強度（例えば、蛍光体の発光強度）、及び周囲光の光源強度、そして、Ｒはディスプレイの蛍光体に関する反射係数である。ここからわかるように、Ｃは、与えられたディスプレイシステムについて、Ｉa及び／又はＴ（λ）を任意に小さくすることにより、大きくされ得る。しかし、ディスプレイが全くの暗がり（Ｉaが大変小さい）で見られる場合には、大変高いコントラストは得られるが、同じ条件を用いることなしに２つの異なったディスプレイを比較することは非常に難しくなる。そこで、ディスプレイ産業では、ディスプレイ性能を比較する際に、標準化された周囲光条件を用いる試みを行っている。同様に、Ｉpを大きくすることにより、Ｃを向上させることができる。実際、ディスプレイ産業では、Ｉpを大きくするために懸命に努力している。Ｉaと Ｉpはコントラスト向上装置とは無関係であるため、式（２）及び（３）で与えられる規格化された強度関数が、一般的に、コントラスト向上装置の性能を比較するために定義される。
【００１８】
【化２】
0003879403.tif 000003
【００１９】
ここで、ｉa とｉpはそれぞれ、標準化された、周囲光強度及びディスプレイ強度である。標準化されたコントラスト（C）及び良度指数（figure−of−merits）（η）は、それぞれ、式４及び５で定義される。
【００２０】
【化３】
0003879403.tif 000004
【００２１】
理想的な中性濃度又はその類似のフィルタについては、良度指数は改善されない、すなわち、η＝１である。従って、これらのフィルタは、真の性能を改善するのではなく、ディスプレイの明るさとコントラストとの間の取引を提供するのである。言い換えると、これらのフィルタは、画像の明るさを犠牲にして、コントラストの向上を提供するのである。従って、例えば、吸収率５０％の中性濃度フィルタについては、コントラストが２倍になる、すなわち、Ｃ＝２、ｉp＝０．５、そして、ｉa＝０．２５となる。しかし、５０％の吸収がある。
【００２２】
良度指数は、画像の色コントラストと画像の明るさの間の対比である。言い換えると、良度指数は、画像の色コントラストと明るさという２つの変数の間の釣り合いである。色コントラストも明るさも両方良いことが要求される。例えば、η＝１．２ということは、コントラストが明るさより約２０％大きいことを意味する。η＜１ということは、コントラストがその画像においてさらに向上され得ることを意味する。
【００２３】
本発明のスペクトル同調フィルタは、適当な染料とマトリックスとからなり、マトリックスを介して又は介さないでＣＲＴやＰＤＰのモニタ−に設けられる。また、本発明のフィルタは、モニターの前面に自立して配置可能である。適当な染料は、所望とする波長をあまり吸収することなく、不要な波長を選択的に吸収する。所望とする波長とは赤、青及び緑の３原色に対応する。表１は、本発明の実施に有用な適当な染料を列挙したものである。これらのうちの多くは、いろいろな製造業者から商業的に入手可能な、商標登録された材料である。そのような製造業者の一つは、アルドリッチ  ケミカル  カンパニー（Aldrich  Chemical  Company）、ミルウォーキー、ウィスコンシンである。
【００２４】
【表１】
0003879403.tif 000005
【００２５】
特に、本発明のフィルタにおける汎用の画質向上目的に有用な染料は、以下の特性を有していなければならない。
１．吸収特性
ａ）吸収ピーク（λ）が、次の波長領域のうちの１つに入る：
⇒λ  ＜  ４３０ｎｍ
⇒４７０ｎｍ  ＜  λ  ＜  ５１０ｎｍ
⇒５５０ｎｍ  ＜  λ  ＜  ６１０ｎｍ
⇒  λ  ＞  ６５０ｎｍ
ｂ）吸収バンド幅が３０ｎｍから８０ｎｍの範囲内である。
【００２６】
表１に列挙した染料の様々な組合せを用いて、電磁波スペクトルの予め定められた原色の波長を選択的に透過するとともに、予め定められた原色以外の波長を選択的に吸収し、映像画面におけるコントラスト及び色を改善するバンドパスフィルタを得る。
本発明のバンドパスフィルタに用いる好ましい染料は、ＬＣ５４１０、ＬＣ６５５０、ローダミン１０１、ルクソール  ファースト  ブルー ＭＢＳＮ、モルダントオレンジ１、フルオレセイン アミン異性体１、フロキシンＢ、及びスルフォローダミン１０１の組合せを含む。
【００２７】
図１は染料ＬＣ５４１０の吸光度スペクトルを示し、図２は、染料ＬＣ６５５０の吸光度スペクトルを示す。ＬＣ５４１０及びＬＣ６５５０の吸光度スペクトルは共に、標準スペクトロフォトメータを用いて、染料をメチルアルコールに溶解した０．１％溶液のスペクトルを計測して得た。なお、染料の光学密度の数値、すなわち染料の吸収ピーク値は、染料の材料を定義する際に特に重要ではない。光学密度の数値又は個々の吸収ピーク値は、試験サンプルの濃度を増せば大きくなる。しかしながら、吸光度スペクトルの１つ又は複数のピークが発生したところの波長は、特定の染料に対してユニークかつ一定である。染料を定義する１つ又は複数の吸収ピークの位置は、染料及び溶媒のシステムが選択されると固定される。このように、１つ又は複数の吸収ピークの位置が、染料又は染料合成物の特徴を示す。
【００２８】
ｎｍスケールの吸収ピークの位置に加え、１つ又は複数のピークのバンド幅もまた、染料を定義又は特徴付け、識別するために用いられる。吸収ピークの位置と同じように、ｎｍスケールのバンド幅は、計測されたサンプルにおける染料の濃度を無視することができる。光学密度対波長でプロットし、ピークの高さの半分における全幅をバンド幅として計測する。染料ＬＣ５４１０及びＬＣ６５５０は、ランダクロム（Lambdachrome,登録商標）レーザ・ダイであり、米国フロリダ州フォートローダーデール、ウェストコマーシャル  ボーレバード３２０１番地、郵便番号３３３０９のランバフィズーク社（Lamdba  Physik  Inc.）から入手することができる。なおランバフィズーク社は、米国カリフォルニア州サンタクララのコーヒレント社（Coherent,Inc.）の子会社である。
【００２９】
本発明のフィルタに用いる染料の組成物（全染料の総重量）は、一般に、乾燥担体マトリックスの重量あたり約０．０１％から約１０％含まれる。好ましくは、染料は、乾燥マトリックスの重量あたり約０．０４％から約４．０％以下である。本発明に係る有用な染料の一般的で好ましい範囲を以下に示す。それぞれの染料組合せにおける各染料の特定量を実施例に示しており、フィルタの吸光度スペクトル全般における各染料の効果を示唆している。そのような実施例の記載は、例示された一般的で好ましい重量の範囲において、また、例示の組合せ以外において、効果的なカラーフィルタを提供する他の有用な染料の組合せを示唆している。
【００３０】
好ましい第１の染料の組合せは、フルオレセイン アミン異性体１、フロキシンＢ、スルフォローダミン１０１、及びルクソールファーストブルー ＭＢＳＮの組合せを含む。好ましい第２の染料の組合せは、モルダントオレンジ１、フルオレセイン  アミン異性体１、フロキシンＢ、スルフォローダミン１０１、及び ルクソール ファースト ブルー ＭＢＳＮの組合せを含む。好ましい第３の染料の組合せは、染料ＬＣ５４１０、ＬＣ６５５０、ローダミン１０１、及びルクソールファーストブルー ＭＢＳＮを含む。本発明に係るフィルタを製造するのに有用であることが判明した前記リストの各染料の量を、以下に示す。なお、これらの量は、本発明の範囲で組合せをするガイドとなるものであって、本発明の乾燥高分子マトリックスの重量あたり約０．４０％から約０．６０％含まれ、好ましくは、マトリックス重量あたり約０．４５％から約０．５５％である。ＬＣ６５５０は、前記染料に含まれ、マトリックス重量あたり約０．２０％から約０．３５％含まれ、好ましくは、マトリックス重量あたり約０．２５％から約０．３０％である。ローダミン１０１染料は、マトリックス重量あたり約０．０５％から約０．２５％含まれ、好ましくは、マトリックス重量あたり約０．１０％から約０．２０％である。ルクソールファーストブルー ＭＢＳＮは、マトリックス重量あたり約０．１０％から約１．５％含まれ、好ましくは、マトリックス重量あたり約０．５０％から約１．２５％である。フルオレセイン アミン異性体１は、マトリックス重量あたり約０．３５％から約０．６０％含まれ、好ましくは、マトリックス重量あたり約０．４０％から約０．５５％である。フロキシンＢは、マトリックス重量あたり約０．１％から約０．２％含まれ、好ましくは、マトリックス重量あたり約０．１５％から約０．１７５％である。染料スルフォローダミン１０１は、マトリックス重量あたり約０．２０％から約０．４５％含まれ、好ましくは、マトリックス重量あたり約０．３５％から約０．４０％である。染料モルダント オレンジ１は、マトリックス重量あたり約０．５０％から約１．０％含まれ、好ましくは、マトリックス重量あたり約０．７０％から約０．９％である。
【００３１】
本発明の実施に適用可能なもう１つの適当な染料は、ＩＲＡ８５０である。ＩＲＡ８５０染料は、特にＩＲの遮蔽に効果的である。プラズマディスプレイ装置からのＩＲ放射は、遠隔制御ユニットの動作に干渉し、そのような電子装置の最適性能を低下させる。染料は、米国オハイオ州ダイトン、リンデン４００番地のエキシトン社（Exciton, Inc.）から入手することができる。図９は、染料を識別する吸光度スペクトルを示す。吸光度スペクトルは、ＩＲＡ８５０染料の０．０５重量％サンプルを、約３３重量％ジメチルフランと、ポリメチルメタクリレート及びメチルエチルケトンの６７重量％混合物との溶液に加えて作った。サンプルは、標準スペクトロフォトメータで計測した。
【００３２】
発明のフィルタは、適当な染料（例えば表１から）の組合せ及び樹脂システムを適当な溶媒に溶解し、モニター上に置かれたときに透過される光の不必要な波長に対して十分な吸収が得られる濃度となるようされる。充分な吸収とは、一般的には２０％を超え、好ましくは５０％を超え、模範的には８０％を超える。適当な溶媒とは、その染料／高分子マトリックスの組合せがモニター上に取り付ける前に高分子基体上に存在するか否かにも依存するとともに、高分子マトリックス材料のために選ばれた溶媒と相容性であるものである。それらの一部変更や手法はコーティングの技術の当事者には明白であろう。一般的には、低級アルコール、水などの溶媒は、非腐食性で、互いに相容性である。よって、例えば、染料が低級アルコールに溶解されて溶液Ａを形成し、高分子マトリックス材料が水又はアルコールに溶解されて溶液Ｂを形成し、その後この２つの溶液が十分な量で混合されてもよい。高分子マトリックス材料は、前述した他の全ての材料と相容性であり、また、光学的に透明なフィルムを形成する高分子である。その例としては、ポリビニルアルコール（PVOH）、ポリ酢酸ビニル（PVA）、ポリオレフィン類、ポリメタクリル酸メチル（PMMA）、ポリスチレンなどのビニル重合体、及びポリアクリレート、シクロオレフィン重合体類及び共重合体類（COC）、ポリカーボネート、ポリウレタン、ポリアミド、ポリエステル、ポリエーテル、ポリケトン、ポリエステルアミド、ポリビニルブチラート（PVB）、等である。これらの高分子の多くは、例えば、熱、放射線硬化、その他の適当な手法で架橋結合可能であってもよい。溶液ＡとＢを混合した後、フィルムのキャスティング、フィルムの乾燥、フィルムの厚さなどを容易にし、及び／又は促進するため、例えば、粘度調節剤、界面活性剤、揮発剤等の添加剤を随意に添加してもよい。このような手法は、コーティング産業においてはよく知られている。
【００３３】
単一または複数の染料と高分子マトリックスとの混合物から、例えば、溶媒キャスティング、押し出し、スプレーコーティング、ローラーコーティング、ディップコーティング、ブラシコーティング、スピンコーティングなどの、適当な手法によって、単一又は複数のフィルムが形成され得る。このようなフィルム形成手法はよく知られている。あるいは、染料と高分子との混合物から単一または複数のフィルムを形成する代わりに、高分子マトリックスが最初にフィルムとして形成され、それから染色されても良い。この単一又は複数のフィルムはその後、例えば接着剤の使用等の適当な方法により、モニター表面に取り付けられてもよい。
【００３４】
さらに別の方法として、染料と高分子マトリックスとの混合物が適当な基体上にスピンコートされて、単一または複数のフィルムが形成されても良い。このようにコーティングされた基体はその後、例えば接着剤の使用等の適当な方法により、モニター表面に取り付けられる。適当な基体としては、高分子のものはもちろん、ガラスも挙げられる。適当な高分子の基体としては、例えば、ポリエステル類、ポリアクリレート類、ポリオレフィン類、ポリカーボネート等の、光学的に透明な高分子が挙げられる。ポリエステル類の中では、ポリエチレンテレフタレート（ＰＥＴ）、ポリブチレンテレフタレート（ＰＢＴ）等の高分子フィルムが好ましい。
【００３５】
押し出し成形によってフィルムを形成する際、染料は、フィルムへの押し出し成形の間に、溶けた高分子マトリックスへと混合されることが可能であり、あるいは、染料とマトリックス高分子の混合物が最初にペレットに押し出し成形され、そしてペレットが溶解され、所望のフィルムに押し出し成形されることも可能である。このフィルムはその後、適当な方法によってモニター表面に取り付けられる。このような方法は、ＰＥＴやＰＢＴ等のポリエステルがマトリックスとして用いられる場合には、大変有用である。
さらに別の方法においては、染料／高分子混合物が、モニターへ直接スプレーされ、適当なフィルムが形成されてもよい。本発明は、このような様々な方法に対応できるほど順応性がある。
【００３６】
本発明のフィルム又はフィルタは、任意の映像モニターの外側面板に設けられ、予め定められた赤、緑、青の原色の波長を選択的に透過するとともに、予め定められた原色波長以外の波長を選択的に吸収する。ここにおける、映像モニターは、ＣＲＴ及びプラズマデイスプレイ パネルを含むが、それらに限定されるものではない。
【００３７】
カラーのＣＲＴ又は陰極線管は、この分野で知られており、テレビ及びコンピュータで使用されている。本発明のフィルタは、ＣＲＴ画面の外側面を覆うようにして配置してもよい。ＣＲＴ画面の内側面はカラー蛍光体を含む。代わりに、本発明のフィルタは、支えなしで自立でき、ＣＲＴ画面の前に配置してもよい。このようなＣＲＴスクリーンの例は、イトウ（Itou）等に与えられた米国特許第４，９７７，３４７号、マツダ（Matsuda）等に与えられた米国特許第４，７８５，２１７号、ディール（Deal）等に与えられた米国特許第４，５６３，６１２号に見出すことができ、これらの特許の開示の全体を、本明細書中に参考として組み入れられる。
【００３８】
本発明のバンドパスフィルタは、プラズマディスプレイパネルにも使用可能である。プラズマディスプレイパネルは、本質的に、不活性ガスの混合物と、ガラスの内側面の薄膜導電性電極とを封入して、低温フリットで端部を密封した、ガラスのサンドイッチである。透明導電体の平行な線が、内側表面のうちの一つに配置され、金属電極が外側表面にある。本発明のフィルタは、外側ガラス表面の前面に取り付けられるか、あるいは、フィルタが支えなしで自立し、外側ガラス表面の前面の前に配置されることも可能である。適当なプラズマディスプレイパネルの例は、ウシフサ（Ushifusa）等に与えられた米国特許第５，８１８，１６８号、ブリッツァー（Blitzer）等に与えられた米国特許第３，６０１，５３２号であり、これらの特許の開示の全体を、本明細書中に参考として組み入れられる。
【００３９】
以下に記載する実施例は本発明を説明することを意図したものであり、本発明の範囲を制限することを意図したものではない。
実施例１
この染料の組合せは、ディスプレイ、特にプラズマディスプレイパネルの色及びコントラストを改善する染料組合せのコンセプトを実証するために開発した。
この染料の組合せは、フルオレセイン アミン異性体１、フロキシンＢ、スルフォローダミン１０１及びルクソールファーストブルー ＭＢＳＮの十分な量を、５０％の水、３０％のイソプロピルアルコール及び２０％のメチルアルコールの溶液に溶解して作成したものであり、高分子マトリックス中の染料の最終的な乾燥重量については後述する。染料溶液は、ポリ酢酸ビニル溶液（高分子マトリックス）に加えた。この混合物に界面活性剤のジェナポール（Genepol,登録商標）及びダイノール（Dynol,登録商標）を数滴（約０．０１重量％）加えた。フィルムは、４ｍｉｌ（１００ミクロン）の厚さのポリエチレンテレフタレート基体の上に約３０秒間に１０００ｒｐｍでスパンコートした。このフィルムは、次いで、オーブンにおいて約３０秒間約５０℃で乾燥し、約８ミクロンの全乾燥厚になった。乾燥高分子マトリックスに対する染料の重量は、約０．５３％のフルオレセインアミン異性体１、約０．１５％のフロキシンＢ、約０．３８％のスルフォローダミン１０１、約０．７０％のルクソールファーストブルー ＭＢＳＮであった。これをモニター（５インチ直径のカラーテレビジョンモニター）に装着した。
【００４０】
図３は、本発明の染料の組合せの吸光度スペクトルを示すものであり、非原色光を実質的に吸収することを示す。表２は、染料の組合せがコントラスト向上を改善したことを示し、例えばフィルタを用いないＰＤＰと比較して約８５％改善した。
反射光の色現象とそのような色現象を減少させる本発明の染料の組合せの効果を、図４のＣＩＥ標準色度図に記載した。また、図４は本発明の染料の組合せの黒体輻射のスペクトル軌跡をＣＩＥ標準色度図に示す。図の中の十（クロス）は、白点又は太陽光を示し、黒い点は、周囲光の点を示し、円形の点は染料の組合せに関係する白反射光の点を示す。また、表２は実施例１の染料の組合せを用いたフィルタによって達成された色度座標を示す。また、フィルタを用いないＰＤＰの色度座標も表２に記載した。
【００４１】
実施例２
この染料パッケージは、乾燥フィルム又は高分子マトリックス重量の約０．８０％のモルダント オレンジ１と、乾燥高分子マトリックス重量の約０．４０％のフルオレセイン アミン異性体１と、約０．１５％のフロキシンＢと、約０．３８％のスルフォローダミン１０１及び約１．０％のルクソールファーストブルー ＭＢＳＮとを含んでいた。この染料パッケージを、ポリ酢酸ビニルの高分子マトリックスに含ませた。ここでのフィルタ及び染料の組合せを作成した方法は、実施例１に記載した方法と同じである。この染料の組合せを用いて、室内光の下においてプラズマディスプレイの色のバランスを調整するフィルタを作った。表２は、実施例２のフィルタが、フィルタがないＰＤＰと比較してコントラストを大いに改善したことを示す。また、全３原色における改善、及び、実施例１と比較して改善された良度指数を示す。この染料の組合せはトゥルーフルカラーのバンドパスフィルタを示した。また、この染料の組合せはピンク色がほとんど目立たないような許容可能なリスク（risk）色をもたらした。図５はこの染料パッケージの吸光度スペクトルを示し、図６は色度図であって反射光の色現象及びそのような色現象を減少させる本発明の染料パッケージの効果を示す。
【００４２】
実施例３
この染料パッケージは、図１に示す吸光度スペクトルを有する、高分子マトリックス重量の約０．５０％のＬＣ５４１０、図２に示す吸光度スペクトルを有する、高分子マトリックス重量の約０．２７％のＬＣ６５５０、高分子マトリックスの約０．１８％のローダミン１０１及び約１．２％のルクソールファーストブルー ＭＢＳＮを含んでいた。高分子マトリックスは、ポリ酢酸ビニルからなり、フィルタは前述の実施例１で開示したフィルタと同じ方法で作成した。
この染料の組合せ及びフィルタは、良度指数が１より大きく、また前述した実施例２のフィルタ及び染料の組合せと比較して、特に緑に対する色の性能の改善が顕著であった。その結果を表２に集計し、また、図７の吸光度スペクトル及び図８の色度図に示す。この染料パッケージは、緑の放射の改善に加え、４５０ｎｍを越える青放射分布を推進することにより青蛍光放射を改善した。従来の中性濃度フィルタは良度指数が１であって色を改善することがないのに対して、この染料の組合せはこの分野で顕著な改善を示す。
【表２】
0003879403.tif 000006
【図面の簡単な説明】
【図１】  染料ＬＣ５４１０の吸光度対波長スペクトルを示す。
【図２】  染料ＬＣ６５５０の吸光度対波長スペクトルを示す。
【図３】  ポリ酢酸ビニルポリマーに含まれる、フルオレセイン アミン異性体１、フロキシンＢ、スルフォローダミン１０１及びルクソールファーストブルー ＭＢＳＮの染料の組合せの吸光度対波長スペクトルを示す。
【図４】  ポリ酢酸ビニルポリマーに含まれる、フルオレセイン アミン異性体１、フロキシンＢ、スルフォローダミン１０１及びルクソールファーストブルー ＭＢＳＮの染料の組合せを含むフィルタの色度図である。
【図５】  ポリ酢酸ビニルポリマーに含まれる、モルダント オレンジ１、フルオレセイン アミン異性体１、フロキシンＢ、スルフォローダミン１０１及びルクソールファーストブルー ＭＢＳＮの染料の組合せの吸光度対波長スペクトルを示す。
【図６】  ポリ酢酸ビニルポリマー含まれる、モルダント オレンジ１、フルオレセイン アミン異性体１、フロキシンＢ、スルフォローダミン１０１及びルクソールファーストブルー ＭＢＳＮの染料の組合せからなるフィルタの色度図である。
【図７】  ポリ酢酸ビニルポリマーに含まれる、ＬＣ５４１０、ＬＣ６５５０、ローダミン１０１及びルクソールファーストブルー ＭＢＳＮの染料の組合せの光学密度対波長スペクトルを示す。
【図８】  ポリ酢酸ビニルポリマーに含まれる、ＬＣ５４１０、ＬＣ６５５０、ローダミン１０１及びルクソールファーストブルー ＭＢＳＮの染料の組合せからなるフィルタの色度図である。
【図９】  ポリメタクリル酸メチルのマトリックスに含まれる、メチルエチルケトン及びジメチルフランに溶解した染料ＩＲＡ８５０の吸光度スペクトルを示す。
【図１】
0003879403.tif 000007
【図２】
0003879403.tif 000008
【図３】
0003879403.tif 000009
【図４】
0003879403.tif 000010
【図５】
0003879403.tif 000011
【図６】
0003879403.tif 000012
【図７】
0003879403.tif 000013
【図８】
0003879403.tif 000014
【図９】
0003879403.tif 000015